СПОСОБ ПОЛУЧЕНИЯ ЛЕГКИХ ОЛЕФИНОВ ИЗ СИНТЕЗ-ГАЗА

2
4
1. Способ получения C-Cолефинов, включающий стадию контактирования синтез-газа с катализатором на основе железа при температуре в интервале от 250 до 350°C и давлении в интервале от 10 до 40 бар, в котором указанный катализатор на основе железа включает наноразмерные частицы железа в качестве активного компонента, который диспергирован на носителе или матрице; указанные наноразмерные частицы железа представляют собой наночастицы железа, наночастицы железного сплава, наночастицы, включающие ядро из железа или сплава железа и оболочку из оксида железа, или смеси перечисленного.
2. Способ по п.1, в котором указанные наноразмерные частицы железа содержат ядро из железа или железного сплава и оболочку из оксида железа, или смеси перечисленного.
3. Способ по п.1, в котором указанные наноразмерные частицы железа по существу сферические и имеют диаметр менее 50 нм, более предпочтительно от 15 до 25 нм и наиболее предпочтительно от 1 до 15 нм.
4. Способ по п. 2 или 3, в котором содержание указанных наноразмерных частиц железа составляет от 1 до 5 мас.%, в расчете на массу носителя или матрицы.
5. Способ по п.1, в котором катализатор включает промотор каталитической активности, выбранный из элементов, молекул/соединений и комбинаций перечисленного, включающих алюминий, калий, кальций, магний, кремний, марганец и медь.
6. Способ по п.5, в котором катализатор включает марганцевый промотор, предпочтительно MnO, и калиевый промотор.
7. Способ по п.1, в котором указанный носитель или матрица представляют собой носитель или матрицу на основе оксида металла, выбранные из группы, включающей оксид алюминия, оксид титана, диоксид кремния, оксид магния, алюмосиликат, железосодержащие материалы, например магнетит, вюстит, кордиерит, и смеси перечисленного.
8. Способ по п.7, в котором указанный носитель или матрица на основе оксида металла представляет собой магнетит.
9. Способ по п.1, в котором указанную стадию контактирования проводят при температуре от 300 до 350°C.
2
10. Способ по п.1, в котором молярное отношение H:CO в синтез-газе находится в интервале от 1,5 до 2,5, предпочтительно указанное соотношение составляет примерно 2:1.
11. Способ по п.1, в котором катализатор включает один или более промоторов в количестве от 0,1 до 5 мас.% в расчете на массу носителя или матрицы.
2
4
12. Способ получения C-Coлефинов, включающий стадию контактирования синтез-газа с катализатором на основе железа при температуре в интервале от 250 до 350°C и давлении в интервале от 10 до 40 бар, в котором указанный катализатор на основе железа включает частицы железа и/или оксидов железа в качестве активного компонента, которые необязательно расположены на носителе или матрице и включают марганцевый промотор, предпочтительно, MnO и калиевый промотор, в качестве промоторов каталитической активности.
13. Способ по п.12, в котором указанный носитель или матрица представляют собой носитель или матрицу на основе оксида металла, выбранные из группы, включающей оксид алюминия, оксид титана, диоксид кремния, оксид магния, алюмосиликат, железосодержащие материалы, например магнетит, вюстит, кордиерит, и смеси перечисленного.
14. Способ по п.13, в котором указанный носитель или матрица на основе оксида металла представляет собой магнетит.
15. Способ по п.12, в котором указанную стадию контактирования проводят при температуре от 300 до 350°C.
2
16. Способ по п.12, в котором молярное отношение H:CO в синтез-газе находится в интервале от 1,5 до 2,5, предпочтительно указанное соотношение составляет примерно 2:1.
17. Способ по п.12, в котором катализатор включает один или более промоторов в количестве от 0,1 до 5 мас.% в расчете на массу носителя или матрицы.
18. Способ по п.12, дополнительно включающий стадию отвода тепла реакции, образующегося при конверсии синтез-газа, в непрерывном или периодическом режиме.